(57)【要約】      （修正有）【課題】風合いに優れたスパンボンド不織布を提供する。【解決手段】スパンボンド不織布は、熱可塑性樹脂を連続的な繊維に紡糸して集積した後、繊維の流れ方向とその直交方向に並んだ複数のエンボスを備えるエンボスロールにより、繊維間を加熱及び加圧することによって得られる。ここで、エンボス面積率は、５〜１２％である。また、隣接するエンボスの間の最短距離は、１．５〜３ｍｍである。また、得られた不織布の曲げ剛性指数（ＫＥＳ曲げ剛性試験機による曲げ剛度［ｇ／ｃｍ２／ｃｍ］／目付量［ｇ／ｍ２］×１０４）は、５〜１５ｃｍ−１である。また、得られた不織布のＫＥＳ圧縮特性試験機による圧縮レジリエンス（ＲＣ％）は、６０〜７５％である。【選択図】なし【特許請求の範囲】
【請求項１】
熱可塑性樹脂を連続的な繊維に紡糸して集積した後、前記繊維の流れ方向とその直交方向に並んだ複数のエンボスを備えるエンボスロールにより、前記繊維間を加熱及び加圧することによって得られたスパンボンド不織布であって、
エンボス面積率は、５〜１２％であり、
隣接する前記エンボスの間の最短距離は、１．５〜３ｍｍであり、
曲げ剛性指数（ＫＥＳ曲げ剛性試験機による曲げ剛度［ｇ／ｃｍ２／ｃｍ］／目付量［ｇ／ｍ２］×１０４）は、５〜１５ｃｍ−１であり、
ＫＥＳ圧縮特性試験機による圧縮レジリエンス（ＲＣ％）は、６０〜７５％である
スパンボンド不織布。
【請求項２】
前記熱可塑性樹脂は、ポリプロピレン系樹脂であり、
前記ポリプロピレン系樹脂は、低結晶性ポリプロピレンと、高結晶性ポリプロピレンと、を含み、
前記低結晶性ポリプロピレンの含有量が、低結晶性ポリプロピレンと高結晶性ポリプロピレンの含有量の合計値を基準として、５〜５０重量％であり、
前記低結晶性ポリプロピレンのメルトフローレートが、３０〜７０ｇ／１０分であり、
前記高結晶性ポリプロピレンのメルトフローレートが、２０〜１００ｇ／１０分である
請求項１に記載のスパンボンド不織布。
【請求項３】
前記低結晶性ポリプロピレンは、
メソペンタッド分率［ｍｍｍｍ］が、３０〜８０モル％であり、
ラセミペンタッド分率［ｒｒｒｒ］と［１−ｍｍｍｍ］が、
［ｒｒｒｒ］／［１−ｍｍｍｍ］≦０．１  の関係を満たし、
ラセミメソラセミメソペンタッド分率［ｒｍｒｍ］が、２．５モル％超過であり、
メソトリアッド分率［ｍｍ］、ラセミトリアッド分率［ｒｒ］、及びトリアッド分率［ｍｒ］が、
［ｍｍ］×［ｒｒ］／［ｍｒ］２≦２．０  の関係を満たし、
重量平均分子量（Ｍｗ）が、１００００〜２０００００であり、
分子量分布（Ｍｗ／Ｍｎ）が、４未満であり、
沸騰ジエチルエーテル抽出量が、０〜１０重量％の
ポリプロピレンである
請求項２に記載のスパンボンド不織布。
【請求項４】
前記ポリプロピレン系樹脂は、メルトフローレートが２０〜１００ｇ／１０分である
請求項１から請求項３のいずれかに記載のスパンボンド不織布。
【請求項５】
前記繊維の繊維径は、１ｄｔｅｘ以下である
請求項１から請求項４のいずれかに記載のスパンボンド不織布。
【請求項６】
少なくとも一方の面の繊維層に滑剤が含まれる
請求項１から請求項５のいずれかに記載のスパンボンド不織布。
【発明の詳細な説明】
【技術分野】
【０００１】
本発明は、エンボス加工が施されたスパンボンド不織布に関する。
【背景技術】
【０００２】
従来から、例えば使い捨ておむつや尿取りパッドのような吸収性物品を構成するシート部材として、不織布が用いられている。使い捨ておむつ等を構成する不織布は、例えば乳幼児の肌に直接触れるものであるため、特に柔軟性や肌触りが優れている必要がある。
【０００３】
ここで、不織布の柔軟性を左右する要因として、一般的に、不織布を構成する繊維の繊維径や、不織布の目付量が知られている。また、繊維経や目付量が同一の不織布であっても、エンボス加工を施すことにより、その柔軟性が向上することが知られている（例えば、特許文献１）。一般的に、エンボス加工とは、表面に複数のエンボス（突起）を有するエンボスロールと、表面が平坦なアンビルロールとの間に不織布を導入し、両ロールのプレス圧力によって不織布に対して凹凸を付与する加工を意味する。エンボス加工を施すことにより、不織布を構成する繊維同士の連結が解れたり、着用者の肌に直接接する不織布の表面積が小さくなるため、不織布の柔軟性が高まるとの官能評価を得ることができる。
【先行技術文献】
【特許文献】
【０００４】
【特許文献１】国際公開公報２００７／０９１４４４号パンフレット
【発明の概要】
【発明が解決しようとする課題】
【０００５】
しかしながら、不織布にエンボス加工を施すことにより、ある程度の柔軟性を付与することができるとしても、不織布のコシや弾力が低下し、また不織布の表面に毛羽立ちが目立つようでは、結果として風合いに劣ることとなる。そして、このような不織布によって使い捨ておむつを形成したとしても、良好な着用感を提供することができない。このため、不織布は、柔軟性だけでなく、コシ、弾力、及び毛羽立ち等を総合的に考慮した風合いの良さを維持しなければならない。
【０００６】
ここで、一般的に、不織布のコシは、不織布の曲げ剛性に左右され、また不織布の弾力は、不織布の圧縮特性に影響を受けるものであることが知られている。ところが、不織布に良好なコシを与えるために、その構成繊維の繊維径や目付量を調整して、不織布の曲げ剛性を高めると、却って不織布の圧縮特性が低下し、結果として不織布の弾力が損なわれるという問題がある。反対に、不織布に良好な弾力を付与するために、不織布の圧縮特性を高めると、不織布の曲げ剛性が低下して、不織布のコシが劣化するという問題があった。このように、従来の技術では、不織布の曲げ剛性と圧縮特性を適切な範囲に両立させることが困難であるとされていた。
【０００７】
そこで、本発明は、上記従来技術の問題を克服し、エンボス加工が施されたスパンボンド不織布あって、その柔軟性、コシ、及び弾力等が適切な性能を示し、風合いに優れた不織布を提供することを技術課題とするものである。
【課題を解決するための手段】
【０００８】
本発明の発明者らは、上記技術課題を解決する手段について鋭意検討した結果、不織布に付与するエンボスの物理構成や、不織布の構成繊維の化学構成を調節することにより、曲げに対する剛性が高いにも関わらず、圧縮に対する戻りがある不織布を得ることができるという知見を得た。すなわち、従来のスパンボンド不織布よりも曲げ剛性が高いにもかかわらず、圧縮特性が特定の範囲にあれば、官能評価によって従来のスパンボンド不織布以上に風合いが良いと評価されるスパンボンド不織布が得られた。そして、本発明者らは、上記知見に基づけば、従来技術の課題を解決できることに想到し、本発明を完成させた。
具体的に説明すると、本発明は以下の構成を有する。
【０００９】
本発明は、スパンボンド不織布に関する。本発明のスパンボンド不織布は、熱可塑性樹脂を連続的な繊維に紡糸して集積した後、繊維の流れ方向及びその直交方向に並んだ複数のエンボスを備えるエンボスロールにより、繊維間を加熱及び加圧することによって得られる。
ここで、不織布に付与されるエンボスのエンボス面積率は、５〜１２％である。
また、隣接するエンボスの間の最短距離は、１．５〜３ｍｍである。
また、曲げ剛性指数（ＫＥＳ曲げ剛性試験機による曲げ剛度［ｇ／ｃｍ２／ｃｍ］／目付量［ｇ／ｍ２］×１０４）は、５〜１５ｃｍ−１である。
さらに、ＫＥＳ圧縮特性試験機による圧縮レジリエンス（ＲＣ％）は、６０〜７５％である。
【００１０】
上記構成のように、曲げ剛性指数が比較的高いスパンボンド不織布であっても、圧縮特性（圧縮レジリエンス）を上記した所定の範囲に維持することにより、予想に反し、従来のスパンボンド不織布よりも風合いが良いとの官能評価を得ることができた。上記構成では、圧縮特性を所定の範囲に留めるための要因として、不織布に付与されるエンボスの物理的な特性が特定されている。すなわち、上記構成のように、エンボス面積率を比較的小さくし、かつ、隣接するエンボスの間の最短距離を比較的広くすることが、スパンボンド不織布の曲げ剛性指数を比較的高めつつ、かつ、圧縮レジリエンスを比較的高い値とすることの一つの要因となる。このように、スパンボンド不織布にエンボスを付与しつつ、曲げ剛性指数及び圧縮レジリエンスを本発明特有の値の範囲内とすることで、柔軟性、コシ、及び弾力等が適切な性能を示し、風合いに優れた不織布を提供することができる。
【００１１】
続いて、本発明のスパンボンド不織布を構成する繊維の化学構成について説明する。構成繊維が、以下に説明する化学構成を備えることにより、曲げ剛性指数及び圧縮レジリエンスを本発明特有の値の範囲内とすることが可能になる。
【００１２】
すなわち、スパンボンド不織布を形成する熱可塑性樹脂は、ポリプロピレン系樹脂であることが好ましい。
また、上記ポリプロピレン系樹脂は、低結晶性ポリプロピレンと、高結晶性ポリプロピレンと、を含むことが好ましい。
ここで、低結晶性ポリプロピレンの含有量が、低結晶性ポリプロピレンと高結晶性ポリプロピレンの含有量の合計値を基準として、５〜５０重量％であることが好ましい。
また、低結晶性ポリプロピレンのメルトフローレートは、３０〜７０ｇ／１０分であることが好ましい。
さらに、高結晶性ポリプロピレンのメルトフローレートは、２０〜１００ｇ／１０分であることが好ましい。
【００１３】
上記のように、本発明のスパンボンド不織布は、低結晶性ポリプロピレン及び高結晶性ポリプロピレンを含有するポリプロピレン系樹脂組成物を用いて製造される。なお、本発明において、低結晶性ポリプロピレンとは、立体規則性が適度に乱れた結晶性ポリプロピレンをいい、具体的には以下の特性を満たすポリプロピレンが使用される。
【００１４】
すなわち、本発明に使用される低結晶性ポリプロピレンは、メソペンタッド分率［ｍｍｍｍ］が、３０〜８０モル％である。
また、ラセミペンタッド分率［ｒｒｒｒ］と［１−ｍｍｍｍ］が、［ｒｒｒｒ］／［１−ｍｍｍｍ］≦０．１の関係を満たす。
また、ラセミメソラセミメソペンタッド分率［ｒｍｒｍ］が、２．５モル％超過である。
また、メソトリアッド分率［ｍｍ］、ラセミトリアッド分率［ｒｒ］、及びトリアッド分率［ｍｒ］が、［ｍｍ］×［ｒｒ］／［ｍｒ］２≦２．０の関係を満たす。
また、重量平均分子量（Ｍｗ）が、１００００〜２０００００である。
また、分子量分布（Ｍｗ／Ｍｎ）が、４未満であり、
さらに、沸騰ジエチルエーテル抽出量が、０〜１０重量％である。
【００１５】
その他、曲げ剛性指数及び圧縮レジリエンスを本発明特有の値の範囲内とする要因の一つとして、構成繊維の繊維径が挙げられる。具体的に説明すると、本発明のスパンボンド不織布の構成繊維の繊維径は、０．５〜１ｄｔｅｘであることが好ましい。
【００１６】
また、本発明のスパンボンド不織布は、表面又は裏面の少なくとも一方の面を形成する繊維層に、滑剤が含むものであることが好ましい。
【発明の効果】
【００１７】
本発明は、エンボス加工が施されたスパンボンド不織布あって、その柔軟性、コシ、及び弾力等が適切な性能を示し、風合いに優れた不織布を提供することができる。
【図面の簡単な説明】
【００１８】
【図１】図１は、エンボスの例を示す概略斜視図である。
【図２】図２は、エンボスパターンの例を示す概略平面図である。
【図３】図３は、ドット状のエンボスパターンの例を示す概略平面図である。
【図４】図４は、線状のエンボスパターンの例を示す概略平面図である。
【図５】図５は、実施例において用いられたエンボスパターンの配置を示す概略平面図である。
【発明を実施するための形態】
【００１９】
以下、図面を用いて本発明を実施するための形態について説明する。本発明は、以下に説明する形態に限定されるものではなく、以下の形態から当業者が自明な範囲で適宜修正したものも含む。
なお、本願明細書において、「Ａ〜Ｂ」とは、特に断りのない限り、「Ａ以上Ｂ以下」であることを意味する。
【００２０】
（１．スパンボンド不織布）
本発明のスパンボンド不織布は、熱可塑性樹脂を連続的な繊維に紡糸して集積した後、繊維の流れ方向及びその直交方向に並んだ複数のエンボスを備えるエンボスロールにより、繊維間を加熱及び加圧することによって得られる。例えば、スパンボンド不織布は、まず、溶融紡糸口金から吐出した長繊維群を、エアーサッカー等に導入して延伸し、開繊して、コンベア上に集積することで繊維ウェブを得る。その後、繊維ウェブを形成する長繊維群の間を適宜の手段で接合させて製造される。特に、本発明のスパンボンド不織布は、エンボス加工によって、コンベアの流れ方向とその直交方向に規則的に並んだ凹凸を付与し、繊維ウェブを形成する長繊維群の間を熱接合させることにより製造される。エンボス加工により得られたスパンボンド不織布は、長繊維の間を固着するためにバインダーを使用していないので、皮膚への刺激が少なく、熱風加熱によってスパンボンド不織布に比べ柔軟性に優れるという利点がある。本発明の不織布は、加熱した突起状のエンボスを有するエンボスロールと、表面が平滑なアンビルロールとの間に繊維ウェブを導入して、両ロールのプレス圧力によって繊維ウェブを加熱加圧し、エンボスロールの突起に対応する部分において長繊維群の間を熱融着させることによって得られる。
【００２１】
本発明のスパンボンド不織布は、曲げ剛性指数及び圧縮レジリエンス（圧縮回復率）が所定の範囲となるように、不織布に付与するエンボスの物理構成や、不織布の構成繊維の化学構成が調整されている。
【００２２】
〔曲げ剛性指数〕
本発明のスパンボンド不織布は、曲げ剛性指数が、５〜１５ｃｍ−１となる。本願明細書において曲げ剛性指数は、ＫＥＳ曲げ剛性試験機による曲げ剛度［ｇ／ｃｍ２／ｃｍ］／目付量［ｇ／ｍ２］×１０４の式によって表されるものである。すなわち、曲げ剛性指数は、スパンボンド不織布の曲げ剛度［ｇ／ｃｍ２／ｃｍ］（ＫＥＳ曲げ剛性試験機により測定可能）を、目付量［ｇ／ｍ２］で規格化した量の範囲で規定したものである。曲げ剛性指数［ｃｍ−１］は、主として、スパンボンド不織布のコシやハリを示す指標となる。曲げ剛性指数が５ｃｍ−１であると、スパンボンド不織布にコシが生まれず、肌に触れたときの感触が低下し、不織布の風合いが損なわれる。反対に、曲げ剛性指数が１５ｃｍ−１を超えるものであると、スパンボンド不織布の肌触りが硬くなり、不織布の風合いに劣る。このため、本発明のスパンボンド不織布は、曲げ剛性指数が５〜１５ｃｍ−１であることが好ましく、６〜１４ｃｍ−１又は７〜１３ｃｍ−１であってもよく、６〜１０ｃｍ−１であることが特に好ましい。ここで、本発明のスパンボンド不織布は、曲げ剛性指数が５〜１５ｃｍ−１を示し、比較的高い値となっている。スパンボンド不織布が、本発明のような曲げ剛性指数を示すと、通常、肌触りが硬くなり風合いが損なわれる傾向にあるが、本発明のスパンボンド不織布は、以下に説明するとように、圧縮レジリエンス（圧縮回復率）を比較的高い値に維持できるものであるため、コシが強いにも関わらずしっかりとした弾力を有する不織布となり、官能評価によって従来のスパンボンド不織布以上に風合いが良いとの評価を得ることができる。
【００２３】
〔圧縮レジリエンス〕
本発明のスパンボンド不織布は、圧縮レジリエンス（ＲＣ％）が、６０〜７５％となる。圧縮レジリエンス（ＲＣ％）は、値が１００％に近い程圧縮に対する回復性が良いことを意味しており、主として、スパンボンド不織布の弾力を示す指標となる。本発明のスパンボンド不織布は、曲げ剛性が比較的高いにもかかわらず、圧縮レジリエンスを上記特定の範囲に維持することにより、従来のスパンボンド不織布以上に風合いが良いと評価を得ることができる。すなわち、本発明のスパンボンド不織布は、曲げ剛性指数が５〜１５ｃｍ−１と比較的高いものであるため、圧縮レジリエンス（ＲＣ％）が６０％未満であると、不織布の弾力が生まれず、硬い肌触りが直接肌に伝わるようになってしまい風合いが損なわれる。他方、本発明のスパンボンド不織布は、曲げ剛性が比較的高いものであるため、圧縮レジリエンス（ＲＣ％）が７５％を超えるものであると、肌触りが硬く弾力が強すぎてしまい、例えばこのような不織布を用いて使い捨ておむつを製造した場合に、不織布の肌に対するフィット性が悪くなるという問題がある。このため、本発明のスパンボンド不織布は、圧縮レジリエンス（ＲＣ％）が６０〜７５％であることが好ましく、６２〜７４％、６３〜７３％、又は６５〜７２％であってもよく、特に６６〜７２％であることが特に好ましい。
【００２４】
本発明のスパンボンド不織布は、上記のように、曲げ剛性指数が５〜１５ｃｍ−１の範囲内であり、かつ、圧縮レジリエンス（ＲＣ％）が６０〜７５％の範囲内であることにより、曲げに対する剛性が高いにも関わらず、圧縮に対する戻りがある不織布となる。これにより、本発明のスパンボンド不織布は、官能評価によって従来のスパンボンド不織布以上に風合いが良いとの評価を得ることができる。スパンボンド不織布の曲げ剛性指数及び圧縮レジリエンスを上記の範囲に設定するためには、不織布に付与するエンボスの物理構成や、不織布の構成繊維の化学構成を適切なものに調整すればよい。そこで、以下では、本発明のスパンボンド不織布に付与するエンボスの物理構成や、本発明のスパンボンド不織布を構成する繊維の化学構成について説明を行う。
【００２５】
（２．エンボス）
本発明のスパンボンド不織布は、繊維の流れ方向及びその直交方向に並んだ複数のエンボスを備えるエンボスロールと、平滑面を持つアンビルロールの間に繊維ウェブを導入し、繊維間を加熱及び加圧することによって得られる。例えば、図１は、エンボスロールの表面に形成された複数のエンボスの概要を示した斜視図である。図１では、一般的なドット状に形成されたエンボスの例を示している。また、図２は、エンボスの表面に形成されたエンボスの概要を示した平面図である。図１及び図２に示されるように、エンボスロールが有する複数のエンボスは、不織布を構成する繊維の流れ方向及びその直行方向に規則正しい間隔で整列されていることが好ましい。また、図１及び図２は、各エンボスの頂部に斜線を施して示している。
【００２６】
本発明において、繊維間を加熱及び加圧するエンボスのエンボス面積率は、５〜１２％である。ここにいうエンボス面積率とは、複数のエンボスの総平面面積が、当該総平面面積と非エンボス部分を含めたエンボスロールの周面の全平面面積に対して占める割合を意味する。図１に示されるように、各エンボス１０の頂部１１は、平面をなす。各エンボス１０の頂部１１（平面）と、アンビルロールの平滑面の間で加熱加圧されることにより、繊維間が接合されて、スパンボンド不織布に複数の凹部が形成される。このため、エンボスロールの周面の全平面面積に対するエンボスの総平面面積の割合を求めれば、実質的に、スパンボンド不織布に刻印された凹部の総面積がエンボス加工された全面積して占める割合を求めることができる。
【００２７】
このエンボス面積率は、一般的に、以下の計算式により求めることができる。
計算式：（Ｓ１／Ｓ２）×１００（％）
定義：Ｓ１＝全エンボス突起の総平面面積
Ｓ２＝エンボスロールの全面積
【００２８】
また、図２に示されるように、エンボス面積率は、１つのエンボスパターンからも求めることもできる。１つのエンボスパターンからエンボス面積率を求める場合、以下の計算式を用いればよい。
計算式：〔（ａ×ｂ）／（Ｐ１×Ｐ２）〕×１００（％）
定義：ａ×ｂ＝エンボス突起の平面面積
Ｐ１×Ｐ２＝エンボス突起の平面面積と非エンボス部の面積を含めた単位面積
【００２９】
上記したように、エンボス面積率を５〜１２％の範囲内とすることにより、不織布に柔軟性を付与することができるとともに、不織布の曲げ剛性指数及び圧縮レジリエンスを上記した本発明特有の値の範囲に調整するための一つの要因となる。すなわち、エンボス面積率を５％未満とすると、不織布の曲げ剛性指数が低下して５ｃｍ−１未満になるとともに、適切な弾性が生じずに圧縮レジリエンス（ＲＣ％）が６０％未満となり、本発明特有の不織布の風合いを発揮できない。同様に、エンボス面積率が１２％を超えるものであると、不織布の曲げ剛性指数が１５ｃｍ−１を超えるとともに、適切な弾性が生じずに圧縮レジリエンス（ＲＣ％）が６０％未満となり、本発明特有の不織布の風合いを発揮できない。このため、本発明において、エンボス面積率は、５〜１２％であることが好ましく、５．５〜１０％、６〜９％、又は７〜８％であることが好ましく、６．４〜８．３％であることが特に好ましい。
【００３０】
本発明において、隣接するエンボスの間の最短距離は、１．５〜３ｍｍである。例えば、図２に示されたエンボスパターンにおいて、隣接するエンボスの間の最短距離は、符号ＳＤで示されている。図２に示されるように、エンボスの間の最短距離ＳＤは、隣接するエンボスの平面頂部の中心間の距離を測定すればよい。隣接するエンボスの間の最短距離を１．５〜３ｍｍの範囲内とすることにより、不織布に柔軟性を付与することができるとともに、不織布の曲げ剛性指数及び圧縮レジリエンスを上記した本発明特有の値の範囲に調整するための一つの要因となる。すなわち、エンボスの間の最短距離が１．５ｍｍ未満又３ｍｍを超えるものとなると、不織布の曲げ剛性指数を５〜１５ｃｍ−１とし、圧縮レジリエンス（ＲＣ％）を６０〜７５％とすることが困難になる。このため、エンボスの間の最短距離は１．５〜３ｍｍであることが好ましく、１．５ｍｍ〜２ｍｍ、又は１．５ｍｍ〜１．７ｍｍであってもよい。
【００３１】
本発明において、エンボスの形状は、三角柱、四角柱、円柱、三角錐台、四角錐台、円錐台、直線状、斜線状、正方格子状、又は千鳥格子状等、上記したエンボス面積率及びエンボスの間の最短距離を規定でき、スパンボンド不織布の曲げ剛性指数及び圧縮レジリエンス（ＲＣ％）を上記した本発明特有の値に維持することができる範囲で、どのような形状を採用することとしてもよい。また、エンボスの頂部側の角部に、いわゆるアール加工を施したり、面取り加工を施したりすることとしてもよい。
【００３２】
例えば、図１及び図２に示された例において、各エンボス１０の形状は四角錐台となっており、エンボス１０の頂部１１は正方形となっている。また、図１及び図２に示された例において、エンボス１０は、その頂部１１を形成する正方形の一つの対角線の延びる方向が、スパンボンド不織布を構成する繊維の流れ方向（図２の左右方向）と一致し、正方形の他の対角線の延びる方向が、流れ方向の直交方向に（図２の上下方向）と一致するように、配置されている。本発明において、エンボスの形状は、図１及び図２に示されるようなドット状であってもよい。
【００３３】
また、図３及び図４は、図１及び図２で示したパターンとは異なるエンボスパターンの例を示している。また、図３及び図４に示された各パターンについて、エンボスの間の最短距離を符号ＳＤで示している。本発明は、図３及び図４に示されたエンボスパターンも採用できる。
【００３４】
まず、図３（ａ）に示された例において、各エンボスの形状は四角錐台となっている。図３（ａ）に示された例において、エンボスは、その頂部を形成する正方形の２つの対角線の延びる方向が、スパンボンド不織布を構成する繊維の流れ方向（図２の左右方向）及びその直交方向に（図２の上下方向）に対して、約４５度傾斜している。
【００３５】
また、図３（ｂ）に示された例において、各エンボスは、その頂部の中心位置に凹部が形成され、頂部の形状がロの字型となっている。なお、図３（ｂ）に示されるようなエンボスパターンの場合、各エンボスの頂部に形成された凹部の幅を「隣接するエンボスの間の最短距離ＳＤ」とはせずに、飽くまで、頂部がロの字型となったエンボス同士の間の間隔を、「隣接するエンボスの間の最短距離ＳＤ」として測定する。
【００３６】
また、図３（ｃ）に示された例において、各エンボスの形状は円錐台となっている。
【００３７】
図４（ａ）及び図４（ｂ）は、線状のエンボスパターンを示している。
具体的に説明すると、図４（ａ）は、正方格子状のエンボスパターンを示す。本願明細書において、正方格子状のパターンとは、図４（ａ）に示されるように、スパンボンド不織布を構成する繊維の流れ方向（図４の左右方向）に沿って平行に延びる複数の直線状のエンボスと、流れ方向の直交方向（図４の上下方向）に沿って平行に延びる複数の直線状のエンボスが、互いに交差して格子状をなし、格子の間の空間が正方形をなすパターンを意味する。正方格子状のエンボスパターンの場合、流れ方向又は直交方向に延びる直線状のエンボス同士の間隔を、「隣接するエンボスの間の最短距離ＳＤ」として測定する。
【００３８】
図４（ｂ）は、千鳥格子状のエンボスパターンを示している。本願明細書において、千鳥格子状のパターンとは、図４（ｂ）に示されるように、第１の方向に沿って平行に延び複数の直線状のエンボスと、第２の方向に沿って平行に延びる直線状のエンボスが、互いに交差して格子状をなすパターンを意味する。ここで、上記第１の方向と第２の方向は、少なくとも、繊維の流れ方向及び直交方向とは異なる方向である。特に、図４（ｂ）に示された例において、千鳥格子状のエンボスパターンは、第１の方向が繊維の流れ方向及び直交方向に対して約４５度傾斜し、第２の方向が第１の方向に直交しており、格子の間の空間が正方形をなすパターンとなっている。千鳥格子状のエンボスパターンの場合、第１の方向又は第２の方向に延びる直線状のエンボス同士の間隔を、「隣接するエンボスの間の最短距離ＳＤ」として測定する。
【００３９】
図５（ａ）は、正方格子状に配置されたドットエンボスのパターンを示している。すなわち、図５（ａ）に示されるパターンでは、連続する複数の正方形の角のそれぞれに対応する位置に、四角錐台形のエンボスを配置している。
【００４０】
また、図５（ｂ）は、三角格子状に配置されたドットエンボスのパターンを示している。すなわち、図５（ｂ）に示されるパターンでは、連続する複数の正三角形の角のそれぞれに対応する位置に、円錐台形のエンボスを配置している。
【００４１】
（３．不織布の化学構成）
本発明のスパンボンド不織布は、低結晶性ポリプロピレン及び高結晶性ポリプロピレンを含有するポリプロピレン系樹脂組成物を用いて製造されることが好ましい。低結晶性ポリプロピレンとは、立体規則性が適度に乱れた結晶性ポリプロピレンを意味し、具体的には以下の特性（ａ）〜（ｈ）を満たすポリプロピレンを指す。結晶性の差別化の基準を融点とした場合には、融点が１００℃以上のものを高結晶性ポリプロピレンとし、融点が１００℃未満のものを低結晶性ポリプロピレンとする。
【００４２】
〔低結晶性ポリプロピレン〕
（ａ）メルトフローレート
本発明で使用される低結晶性ポリプロピレンは、メルトフローレート（ＭＦＲ）が３０〜７０ｇ／１０分である。また、低結晶性ポリプロピレンのメルトフローレートは、３５〜６５ｇ／１０分であることがより好ましく、４０〜６０ｇ／１０分であることが特に好ましい。
【００４３】
（ｂ）［ｍｍｍｍ］＝３０〜８０モル％
本発明で使用される低結晶性ポリプロピレンは、［ｍｍｍｍ］（メソペンタッド分率）が３０〜８０モル％である。［ｍｍｍｍ］が３０モル％未満であると、溶融後の固化が非常に遅いため、繊維が巻取りロールに付着して連続成形が困難になる。また、［ｍｍｍｍ］が８０モル％を超えると、結晶化度が高すぎるため糸切れを起こしやすくなる。このような観点から、［ｍｍｍｍ］は、３０〜８０モル％、又は４０〜７０モル％であることが好ましく、５０〜６０モル％であることが特に好ましい。
【００４４】
（ｃ）［ｒｒｒｒ］／（１−［ｍｍｍｍ］）≦０．１
本発明で使用される低結晶性ポリプロピレンは、［ｒｒｒｒ］／（１−［ｍｍｍｍ］）が、０．１以下である。［ｒｒｒｒ］は、ラセミペンタッド分率を意味する。このため、［ｒｒｒｒ］／（１−［ｍｍｍｍ］）は、低結晶性ポリプロピレンの規則性分布の均一さを示す指標となる。この値が大きくなると既存触媒系を用いて製造されるポリプロピレンのように高立体規則性ポリプロピレンとアタクチックポリプロピレンの混合物となり、べたつきの原因となる。このような観点から、［ｒｒｒｒ］／（１−［ｍｍｍｍ］）は、０．１以下の正数であることが好ましく、０．０５以下又は０．０４以下であることがより好ましい。
【００４５】
（ｄ）［ｒｍｒｍ］＞２．５モル％
本発明で使用される低結晶性ポリプロピレンは、［ｒｍｒｍ］（ラセミメソラセミメソペンタッド分率）が２．５モル％を超えるものである。［ｒｍｒｍ］が２．５モル％以下であると、低結晶性ポリプロピレンのランダム性が減少し、アイソタクチックポリプロピレンブロック鎖による結晶化によって結晶化度が高くなり、糸切れを起こしやすくなる。このような観点から、［ｒｍｒｍ］は、好ましくは２．６モル％以上、より好ましくは２．７モル％以上である。その上限は、通常１０モル％程度である。すなわち、低結晶性ポリプロピレンは、１０モル％≧［ｒｍｒｍ］＞２．５モル％であることが好ましい。
【００４６】
（ｅ）［ｍｍ］×［ｒｒ］／［ｍｒ］２≦２．０
本発明で使用される低結晶性ポリプロピレンは、［ｍｍ］×［ｒｒ］／［ｍｒ］２が、２．０以下である。ここで、［ｍｍ］は、メソトリアッド分率を意味する。［ｒｒ］は、ラセミトリアッド分率を意味する。［ｍｒ］は、トリアッド分率を意味する。このため、［ｍｍ］×［ｒｒ］／［ｍｒ］２は、重合体のランダム性の指標を示し、この値が小さいほどランダム性が高くなり、糸切れとべたつきが抑制される。このような観点から、［ｍｍ］×［ｒｒ］／［ｍｒ］２は、０．２〜２．０であることが好ましく、０．２５〜１．８又は０．５〜１．５であることが特に好ましい。
【００４７】
（ｆ）重量平均分子量（Ｍｗ）＝１００００〜２０００００
本発明で使用される低結晶性ポリプロピレンは、重量平均分子量（Ｍｗ）が１００００〜２０００００である。重量平均分子量が１００００以上であることにより、低結晶性ポリプロピレンの粘度が低すぎず適度のものとなるため、紡糸の際の糸切れが抑制される。また、重量平均分子量が２０００００以下であることにより、低結晶性ポリプロピレンの粘度が高すぎず、紡糸性が向上する。このような観点から、重量平均分子量は、１００００〜２０００００であることが好ましく、３００００〜１０００００又は４００００〜８００００であることが特に好ましい。
【００４８】
（ｇ）分子量分布（Ｍｗ／Ｍｎ）＜４
上記（ａ）〜（ｇ）の化学的特性に加え、本発明で使用される低結晶性ポリプロピレンは、分子量分布（Ｍｗ／Ｍｎ）が４未満であることが好ましい。分子量分布が０以上４未満であると、紡糸により得られた繊維におけるべたつきの発生が抑制される。この分子量分布は、好ましくは３以下又は２以下である。
【００４９】
（ｈ）沸騰ジエチルエーテル抽出量＝０〜１０重量％
本発明で使用される低結晶性ポリプロピレンは、沸騰ジエチルエーテル抽出量が１００００〜２０００００である。沸騰ジエチルエーテル抽出量は、べたつき成分の指標となる。
不織布表面のべたつき成分のブリードを抑える点から、０〜１０重量％であることが好ましく、０〜５重量％であることがより好ましい。
また、昇温分別クロマトグラフィー（ＴＲＥＦ）も、べたつき成分量の指標となる。ＴＲＥＦは、２５℃以下の溶出温度での溶出量が０〜２０重量％であることが好ましく、０〜１０重量％又は０〜５重量％であることが特に好ましい。
【００５０】
上記（ａ）〜（ｈ）を満たす低結晶性ポリプロピレンを高結晶性ポリプロピレンとともに使用することで、高結晶性ポリプロピレンの欠点を補い目的の不織布の製造に適する原料組成物が得られる。
【００５１】
上記した化学構成を有する低結晶性ポリプロピレンの製造方法としては、メタロセン触媒を使用する方法が挙げられる。メタロセン触媒としては、例えば、２個の架橋基を介して架橋構造を形成している遷移金属化合物と、助触媒を組み合わせて得られるメタロセン触媒を用いればよい。その他、低結晶性ポリプロピレンの製造方法としては、例えば、特許第４２４２４９８号に記載されたポリプロピレンの製造方法を参考にすることができる。
【００５２】
〔高結晶性ポリプロピレン〕
本発明で使用される高結晶性ポリプロピレンは、後述するポリプロピレン系樹脂組成物に関する物性を満たすことができる限り種類は特に限定されない。高結晶性ポリプロピレンとしては、例えば、プロピレン単独重合体、プロピレンランダム共重合体、プロピレンブロック共重合体などが挙げられる。高結晶性ポリプロピレンは、メルトフローレート（ＭＦＲ）が２０〜１００ｇ／１０分である。高結晶性ポリプロピレンのＭＦＲは、５０〜１００ｇ／１０分であることが好ましく、７０〜１００ｇ／１０分であることがより好ましい。高結晶性ポリプロピレンは、融点が１００℃以上であり、１５０〜１６７℃、又は１５５〜１６５℃であってもよい。
【００５３】
〔ポリプロピレン系樹脂〕
本発明で使用されるポリプロピレン系樹脂は、上記した低結晶性ポリプロピレン及び高結晶性ポリプロピレンを混合することにより得られる。本発明で使用されるポリプロピレン系樹脂は、低結晶性ポリプロピレンの含有量が、低結晶性ポリプロピレンと高結晶性ポリプロピレンの合計を基準として５〜５０重量％である。低結晶性ポリプロピレンの含有量が５重量％未満であると、高結晶性ポリプロピレンの欠点を補うことができず、ショット数を増加させずに繊維の細デニール化を達成することが困難になる。また、低結晶性ポリプロピレンを所定量以上含有させてポリプロピレン系樹脂を形成することで、繊維が切断されにくくなり、紡糸性が向上するため、細デニール化した繊維を安定的に生産することができる。このような観点から、低結晶性ポリプロピレンの含有量は、５〜５０重量％であることが好ましく、１０〜５０％又は２０〜５０重量％であることが特に好ましい。
【００５４】
本発明で使用するポリプロピレン系樹脂は、メルトフローレート（ＭＦＲ）が２０〜１００ｇ／１０分であることが好ましい。ポリプロピレン系樹脂組成物のＭＦＲが２０ｇ／１０分未満であると、紡糸性が低下する。一方、ポリプロピレン系樹脂組成物のＭＦＲが１００ｇ／１０分を超えるものであると、ポリプロピレン系樹脂からなる不織布の圧縮レジリエンスが低下してしまい、この圧縮レジリエンス（ＲＣ％）を上記した６０〜７５％という適正な範囲に留めることができない。また、本発明のポリプロピレン系樹脂からなる不織布は、曲げ剛性指数が比較的高いものであるため、圧縮レジリエンス（ＲＣ％）が６０〜７５％の範囲から外れると、不織布の風合いに関する官能評価で優れた結果を得ることができない。このため、ポリプロピレン系樹脂組成物のＭＦＲは、２０〜１００ｇ／１０分であることが好ましく、２０〜９０ｇ／１０分又は２０〜８０ｇ／１０分であってもよく、２０〜７０ｇ／１０分であることが特に好ましい。
【００５５】
本発明で使用されるポリプロピレン系樹脂は、上記した物性を満たす限り他の熱可塑性樹脂や添加剤を含有してもよい。
他の熱可塑性樹脂としては、オレフィン系重合体が挙げられ、具体的にはポリプロピレン、プロピレン−エチレン共重合体、プロピレン−エチレン−ジエン共重合体、ポリエチレン、エチレン／α−オレフィン共重合体、エチレン−酢酸ビニル共重合体、水素添加スチレン系エラストマー等が挙げられる。これらは、一種単独で用いてもよいし、二種以上を組み合わせて用いてもよい。
【００５６】
また、添加剤としては、従来公知の添加剤を配合することができ、例えば、滑剤、発泡剤、結晶核剤、耐侯安定剤、紫外線吸収剤、光安定剤、耐熱安定剤、帯電防止剤、離型剤、難燃剤、合成油、ワックス、電気的性質改良剤、スリップ防止剤、アンチブロックング剤、粘度調製剤、着色防止剤、防曇剤、顔料、染料、可塑剤、軟化剤、老化防止剤、塩酸吸収剤、塩素捕捉剤、酸化防止剤、粘着防止剤などの添加剤が挙げられる。
【００５７】
上記した各種添加剤の中でも、ポリプロピレン系樹脂により形成された不織布の風合いを良好なものとするために、本発明の不織布は、表面又は裏面の少なくとも一方の面を形成する繊維層に、滑剤を含有することが好ましい。滑剤は、不織布に塗布することとしてもよいし、噴霧して不織布に付着させることとしてもよい。滑剤の例としては、例えば、エルカ酸アミド、オレイン酸アミド、ステアリン酸アミド、ベヘニン酸アミド等の脂肪酸アミド、ステアリン酸ブチル、及びシリコーンオイルを挙げることができる。添加する滑剤の量は適宜調整可能であるが、例えば、１０００〜３０００ｐｐｍ、１５００〜２５００ｐｐｍ、又は２０００ｐｐｍ程度とすればよい。
【実施例】
【００５８】
高結晶性ポリプロピレンと低結晶性ポリプロピレンを混合し、ポリプロピレン系樹脂のサンプルである樹脂１〜１３を製造した。
高結晶性ポリプロピレンとしては、日本ポリプロ社製の商品名：ＳＡ０６を用いた。また、低結晶性ポリプロピレンとしては、出光興産社製の商品名：Ｌ−ＭＯＤＵ  Ｓ９０１を用いた。上記した高結晶性ポリプロピレンと低結晶性ポリプロピレンを、重量％を基準として所定量ずつ混合し、ポリプロピレン系樹脂のサンプルである樹脂１〜１３を得た。ポリプロピレン系樹脂のサンプルである樹脂１〜１３は、それぞれ、以下の表１に示す特性を示していた。なお、滑剤としては、エルカ酸アミド（花王社製の商品名：脂肪酸アマイドＥ）を使用した。
【００５９】
【表１】
2014141752.tif 000002
【００６０】
表１に示された各種樹脂を、紡糸ノズルから溶融紡糸し、得られたフィラメントをエアーノズルで分散板上に分散堆積して、繊維ウェブを得た。エアーノズルは紡糸ノズルから紡糸されたフィラメントを引き取り、圧縮空気流に乗せて分散板に向けて送出するものである。得られた繊維ウェブを、それぞれ加熱してあるエンボスロールとスチールロールとで挟圧してエンボス加工を施し、スパンボンド不織布を得た。スパンボンド不織布の製造に用いられた樹脂、及び不織布の製造に用いられたエンボスの物理構成（エンボス面積率、エンボス間距離、格子形状）を以下の表２に示す。また、エンボスのパターン配置に関し、「正方格子状」としては、図５（ａ）に示された配置のものを用い、「三角格子状」としては、図５（ｂ）に示された配置のものを用いた。また、得られたスパンボンド不織布のそれぞれについて、曲げ剛性指数、圧縮レジリエンス（圧縮回復率）、毛羽立ち、及び風合いを測定、評価した。測定評価の結果を、以下の表２に示す。
【００６１】
【表２】
2014141752.tif 000003
【００６２】
〔測定・評価方法〕
上記表１及び表２に示された測定結果及び評価結果を導くための測定方法及び評価方法は、以下の通りとした。
【００６３】
（１）メルトフローレートＭＦＲ［ｇ／１０分］
ＪＩＳ−Ｋ７２１０「プラスチック−熱可塑性プラスチックのメルトマスフローレイト（ＭＦＲ）及びメルトボリュームフローレイト（ＭＶＲ）の試験方法」の表１に準じて、メルトインデクサー（東洋精機社製：ＭＥＬＴ
ＩＮＤＥＸＥＲ Ｓ−１０１）溶融流量装置を用い、オリフィス径２．０９５ｍｍ、オリフィス長０．８ｍｍ、荷重２１６０ｇで測定した。測定温度は２３０℃で測定し、一定体積分を吐出するのに要する時間から１０分間当たりの溶融ポリマー吐出量（ｇ）を算出して求めた。
【００６４】
（２）紡糸性
ポリプロピレン樹脂を、ホール径φ０．５ｍｍ、ホール数２６７５孔の丸型紡口を有する溶融紡糸装置によって、紡糸温度２３０℃、単孔吐出量０．４５ｇ／ｍｉｎの条件で、ノズルから溶融樹脂を押出して、１３０ｃｍ下方に設置したエアージェット（イジェクター圧０．２４ＭＰａ）を通して紡糸した場合の糸切れの状態を目視で評価した。糸切れがなく安定的に紡糸された樹脂を「◎」とし、多少の糸切れはあるものの紡糸状体が良好なものを「○」とし、糸切れが多く紡糸状態が良好でないものを「△」と評価した。
【００６５】
（３）地合指数
野村商事製のＦＭＴ−ＭＩＩＩ（光透過光変動法）により地合指数を測定した。サンプル形状は２０×２０ｃｍとし、使用したＣＣＤカメラの絞り（感度）は１２とした。
【００６６】
（４）繊度［ｄｔｅｘ］
製造した不織布の両端１０ｃｍを除き、幅方向にほぼ５等分して１ｃｍ角の試験片をサンプリングし、顕微鏡で繊維の直径を各２０点ずつ測定し、その平均値から繊度を算出した。
【００６７】
（５）目付量［ｇ／ｍ２］
製造した不織布の両端１０ｃｍを除き、タテ２０ｃｍ×ヨコ２０ｃｍの試験片を任意に５枚採取して質量を測定し、その平均値を単位面積当たりの重量に換算して求めた。
【００６８】
（６）エンボス面積率
製造した不織布の両端１０ｃｍを除き、幅方向にほぼ５等分して１ｃｍ角の試験片をサンプリングし、顕微鏡で不織布の拡大画像を撮影し、画像処理プログラムを使用してエンボスに対応する不織布の凹部の面積率を各２０点ずつ測定し、その平均値を算出した。
エンボス面積率は、エンボス加工により不織布に形成された凹部の構成を測定することにより求めた。エンボス面積率は、不織布に形成された凹部の頂部面積［ｍｍ２］及びドット数密度［１／ｍｍ２］に基づき、以下の式によって算出した。
エンボス面積率［％］＝頂部面積［ｍｍ２］×ドット数密度［１／ｍｍ２］
実施例１の頂部面積［ｍｍ２］は０．１４５ｍｍ２であり、ドット数密度［１／ｍｍ２］は０．４４４４４４であった。
実施例２の頂部面積［ｍｍ２］は０．３３２ｍｍ２であり、ドット数密度は０．２５であった。
実施例３の頂部面積［ｍｍ２］は０．１４５ｍｍ２であり、ドット数密度は０．５１３２であった。
実施例４の頂部面積［ｍｍ２］は０．１４５ｍｍ２であり、ドット数密度は０．４４４４４４であった。
実施例５の頂部面積［ｍｍ２］は０．１４５ｍｍ２であり、ドット数密度は０．４４４４４４であった。
実施例６の頂部面積［ｍｍ２］は０．１４５ｍｍ２であり、ドット数密度は０．４４４４４４であった。
比較例１の頂部面積［ｍｍ２］は０．３３２ｍｍ２であり、ドット数密度は０．０８１６３３であった。
比較例２の頂部面積［ｍｍ２］は０．４７８ｍｍ２であり、ドット数密度は０．３４６０２１あった。
比較例３の頂部面積［ｍｍ２］は０．３３２ｍｍ２であり、ドット数密度は０．０８１６３３であった。
比較例４の頂部面積［ｍｍ２］は０．２８３ｍｍ２であり、ドット数密度は０．４４４４４４であった。
【００６９】
（７）エンボス間距離
製造した不織布の両端１０ｃｍを除き、幅方向にほぼ５等分して１ｃｍ角の試験片をサンプリングし、顕微鏡で不織布の拡大画像を撮影し、画像処理プログラムを使用してエンボスに対応する不織布の凹部の中心間距離を各２０点ずつ測定し、その平均値を算出した。
【００７０】
（８）曲げ剛性指数
製造した不織布の両端１０ｃｍを除き、タテ２０ｃｍ×ヨコ２０ｃｍの試験片を任意に５枚採取して測定用サンプルとし、ＫＥＳシステム（ＦＢ−２）を用いて、繊維の流れ方向およびその直交する方向について各サンプル毎にそれぞれ３点測定を行い、５枚分の平均値をとって曲げ剛度（Ｂ値）［ｇ／ｃｍ２／ｃｍ］を求めた。求めた曲げ剛度に基づいて、以下の式によって、曲げ剛性指数を算出した。
曲げ剛性指数［ｃｍ−１］＝〔曲げ剛性（Ｂ値）［ｇ／ｃｍ２／ｃｍ］〕／目付量［ｇ／ｍ２］×１００００
【００７１】
（９）圧縮回復率
製造した不織布の両端１０ｃｍを除き、タテ２０ｃｍ×ヨコ２０ｃｍの試験片を任意に５枚採取して測定用サンプルとし、高感度条件、即ち、最大圧縮力を１０ｇｆ／ｃｍ２として、ＫＥＳシステム（ＦＢ−３）を用いて各サンプル毎にそれぞれ３点測定を行い、５枚分の平均値を取って圧縮回復率（圧縮レジリエンス）を求めた。
【００７２】
（１０）毛羽立ち評価
不織布の幅方向に１０ｃｍ間隔で測定部分を定め、ループ・フィルム  Ｈｙｐｅｒ−ＫＬＬ（住友３Ｍ社製）を使用して不織布の毛羽立ちを評価した。目視評価を行い、以下のような判定基準でランクをつけた。なお、毛羽立ち評価が４以上であれば実用上問題ないと判定された。
１：サンプルが破損するほど繊維が剥ぎ取られる。
２：サンプルの表面から甚だしく繊維が剥ぎ取られている。
３：複数箇所で繊維の浮きが見られ、一部では繊維の切断が観測される。
４：一部で繊維の浮きが見られる。
５：毛羽立ちがない。
【００７３】
（１１）風合い評価
製造した不織布の両端１０ｃｍを除き、タテ２０ｃｍ×ヨコ２０ｃｍの試験片を任意に５枚採取して測定用サンプルとし、被験者に手で触ったときの風合いを官能評価した。
評価は、「◎」、「○」、「△」、及び「×」の４段階でランク付けした。
【００７４】
その他、ポリプロピレン系樹脂自体の特性の測定方法は、以下の通りとした。
【００７５】
（１２）分子量分布（Ｍｗ／Ｍｎ）
ＧＰＣ測定装置
カラム：ＴＯＳＯ  ＧＭＨＨＲ−Ｈ（Ｓ）ＨＴ
検出器：液体クロマトグラフ用ＲＩ検出器  ＷＡＴＥＲＳ１５０Ｃ
測定条件
溶媒：１，２，４−トリクロロベンゼン
測定温度：１４５℃
流速：１．０ｍｌ／ｍｉｎ
試料濃度：２．２ｍｇ／ｍｌ
注入量：１６０μｌ
検量線：Ｕｎｉｖｅｒｓａｌ
Ｃａｌｉｂｒａｔｉｏｎ
解析プログラム：ＨＴ−ＧＰＣ（Ｖｅｒ．１．０）
【００７６】
（１３）昇温分別クロマトグラフィー（ＴＲＥＦ）
溶解：試料６０ｍｇにｏ−ジクロロベンゼン１０ｍｌを加え、１５０℃にセットしたマグネティックスターラー付アルミブロックヒーターで６０分加熱攪拌した。
分析昇温分別：下記条件で、試料溶液の降温結晶化及び、それに引き続き昇温時の試料溶出量の測定を行い、温度に対する試料溶出量をプロットした。
カラム：ステンレス製、クロモソルブＰ（３０／６０）充填、サイズ４．２ｍｍφ×１５０ｍｍ
充填試料量：３ｍｇ溶媒（移動相）：ｏ−ジクロロベンゼン（和光特級）
結晶化：降温範囲・１３５℃→０℃、降温速度・５℃／ｈｒ、０℃保持・３０分
溶出：昇温範囲・０℃→１３５℃、昇温速度・４０℃／ｈｒ、移動相流速１．０ｍｌ／ｍｉｎ
０℃可溶部測定時間：２０分
検出器：ＩＲ（可昇温フローセル装着）、波長３．４１μｍ
【００７７】
（１４）沸騰ジエチルエーテル抽出量
ソックスレー抽出器を用い、以下の条件で測定した。
抽出試料：５〜６ｇ
試料形状：パウダー状（ペレット化したものは粉砕によりパウダー化して用いる。）
抽出溶媒：ジエチルエーテル
抽出時間：１０時間
抽出回数：１８０回以上
抽出量の算出方法：以下の式により算出する。
〔ジエチルエーテルに抽出された量（ｇ）／仕込みパウダー重量（ｇ）〕×１００
【００７８】
（１５）メソペンタッド分率［ｍｍｍｍ］、ラセミペンタッド分率［ｒｒｒｒ］、ラセミメソラセミメソペンダッド分率［ｒｍｒｍ］
１３Ｃ−ＮＭＲスペクトルの測定は、エイ・ザンベリ（Ａ．Ｚａｍｂｅｌｌｉ）等により「Ｍａｃｒｏｍｏｌｅｃｕｌｅｓ、８、６８７（１９７５）」で提案されたピークの帰属に従い、下記の装置及び条件にて行った。
装置：日本電子（株）製ＪＮＭ−ＥＸ４００型１３Ｃ−ＮＭＲ装置
方法：プロトン完全デカップリング法
濃度：２２０ｍｇ／ｍｌ
溶媒：１、２、４−トリクロロベンゼンと重ベンゼンの９０：１０（容量比）混合溶媒
温度：１３０℃
パルス幅：４５°
パルス繰り返し時間：４秒
積算：１００００回
＜計算式＞
Ｍ＝ｍ／Ｓ×１００
Ｒ＝γ／Ｓ×１００
Ｓ＝Ｐββ＋Ｐαβ＋Ｐαγ
Ｓ：全プロピレン単位の側鎖メチル炭素原子のシグナル強度
Ｐββ：１９．８〜２２．５ｐｐｍ
Ｐαβ：１８．０〜１７．５ｐｐｍ
Ｐαγ：１７．５〜１７．１ｐｐｍ
γ：ラセミペンタッド連鎖：２０．７〜２０．３ｐｐｍ
ｍ：メソペンタッド連鎖：２１．７〜２２．５ｐｐｍ
【００７９】
(１６)融点（Ｔｍ）及び結晶化温度（Ｔｃ）の測定
示差走査型熱量計（パーキン・エルマー社製，ＤＳＣ−７）を用い、あらかじめ試料１０ｍｇを窒素雰囲気下、２３０℃で３分間溶融した後、１０℃／分で０℃まで降温する。このときに得られた結晶化発熱カーブの最大ピークのピークトップを結晶化温度とした。また、さらに０℃で３分間保持した後、１０℃／分で昇温させることにより得られた融解吸熱カーブの最大ピークのピークトップを融点とした。
【００８０】
〔考察〕
表２に示された比較例１〜４のスパンボンド不織布に関し、曲げ剛性指数に着目すると、曲げ剛性指数が高いもの（比較例２及び比較例４）は、曲げ剛性指数が低いもの（比較例１及び比較例３）に比べて、風合い評価の判定が劣ることがわかった。このため、曲げ剛性指数が高くなるにつれて、スパンボンド不織布の風合いが損なわれるといえる。他方、曲げ剛性指数が低いもの（比較例１及び比較例３）は、曲げ剛性指数が高いもの（比較例２及び比較例４）に比べて、毛羽立ちが多く目立ち、実用するにあたり問題があることがわかった。このため、毛羽立ちが少なく実用性のある不織布とするためには、ある程度の曲げ剛性指数を維持する必要があるといえる。なお、比較例２及び比較例４の曲げ剛性指数が高くなっている原因の一として、エンボス面積率が高くなっていることにあると考えられ、反対に、比較例１及び比較例３の曲げ剛性指数が低くなっている原因の一つとして、エンボス面積率が低くなっていることにあると考えられる。
【００８１】
ここで、表２に示された実施例１〜６を見ると、曲げ剛性指数がいずれも６以上であり、比較的高い曲げ剛性指数を有しているにも関わらず、圧縮回復率を６０〜７５％の好ましい範囲に維持されていることにより、毛羽立ち評価では実用上問題ないレベルであると判定され、風合い評価では風合いが比較的良好であると判定された。これら実施例１〜６のように、曲げに対する剛性が高いにも関わらず、圧縮に対する戻りを好適なものとすることにより、毛羽立ちがなく風合いの良いスパンボンド不織布が製造できることがわかった。実施例１〜６及び比較例１〜４に示されるように、不織布の曲げ剛性指数及び圧縮回復は、エンボス面積率及びエンボス間距離に大きな影響を受けるといえる。実施例１〜６に示されるように、不織布の曲げ剛性指数及び圧縮回復を適切な範囲とするためには、エンボス面積率を６．４〜８．３％とし、エンボス間距離を１．５〜２ｍｍとすることが好適であった。
【００８２】
また、実施例１と実施例４は、エンボス面積率とエンボス間距離が同一の値となっているものの、使用樹脂が異なる。すなわち、実施例１では、樹脂２（低結晶性樹脂を２０重量％含有するもの）を使用し、実施例４では、樹脂７（低結晶性樹脂を含有しないもの）を使用した。この実施例１と実施例４を比較すると、低結晶性樹脂を含有する実施例１の不織布は、曲げ剛性指数が比較的低くなると共に、比較的高い圧縮回復率を示すことで、風合い評価が最良の判定となっているのに対し、低結晶性樹脂を含有しない実施例４の不織布は、曲げ剛性指数が高くなる反面、圧縮回復率が低下しており、風合いが多少損なわれているものであった。このように、不織布に付与されたエンボスのエンボス面積率とエンボス間距離が同一のものであっても、不織布を形成する樹脂に含まれる低結晶性樹脂の量によっては、不織布の曲げ剛性指数及び圧縮回復率に差異が生じることがわかった。すなわち、不織布は、エンボス面積率とエンボス間距離だけでなく、低結晶性樹脂の量やその化学構成を調整して好ましい値の範囲とすることで、不織布の曲げ剛性指数及び圧縮回復率が特に好ましい値の範囲となり、その風合いがさらに優良なものとなる。
【産業上の利用可能性】
【００８３】
本発明は、例えば使い捨ておむつ等の吸収性物品に用いられるスパンボンド不織布に関する。このため、本発明は、使い捨ておむつ等の製造業において好適に利用し得る。
【図１】
2014141752.tif 000004
【図２】
2014141752.tif 000005
【図３】
2014141752.tif 000006
【図４】
2014141752.tif 000007
【図５】
2014141752.tif 000008